(57)【要約】    【課題】  電圧印加時の低ヘイズ化性能を維持しつつ、電圧無印加時の遮蔽性を向上した調光体及び合わせガラスを提供する。    【解決手段】  調光体１は、ラテックスから成る透明なポリマーフィルム２と、ネマティック液晶の棒状分子３が封入された液晶カプセル４から成る液晶層５とを備え、ネマティック液晶の棒状分子３の複屈折率Δｎを０．０８≦Δｎ≦０．１４に設定し、カプセル径Ｄ１を１．５μｍ≦Ｄ１≦４．５μｍの範囲内、カプセル径分布Ｄ３／Ｄ２をＤ３／Ｄ２≦９．０の範囲内となるように設定し、且つ液晶比率（Ｖ１）を０．４≦Ｖ１≦０．９の範囲内となるように設定する。【選択図】      図１
2007033533.tif 000002
【特許請求の範囲】
【請求項１】
複数の空孔を有し且つ当該空孔の各々に液晶材料が封入された液晶層と、間に前記液晶層を挟持する少なくとも一方が透明の一対の基板と、該基板の各々における液晶層に接する対向面に配設された透明導電膜とを備える調光体において、前記液晶材料の複屈折率Δｎが０．０８≦Δｎ≦０．１４の範囲にあり、前記空孔と同体積の真球体における積算分布において、体積小側からの積算割合が５０％である換算直径としてのカプセル径Ｄ１が１．５μｍ≦Ｄ１≦４．５μｍの範囲にあり、前記空孔と同体積の真球体における積算分布において、体積小側からの積算割合が９０％以下である領域における最大直径Ｄ３と体積小側からの積算割合が１０％以下である領域における最大直径Ｄ２との比としてのカプセル径分布Ｄ３／Ｄ２がＤ３／Ｄ２≦９．０の範囲にあり、前記液晶層に含まれる液晶材料の固形分重量換算による液晶比率Ｖ１が０．４≦Ｖ１≦０．９の範囲にあることを特徴とする調光体。
【請求項２】
前記カプセル径Ｄ１及び前記複屈折率Δｎとの積Δｎ＊Ｄ１が０．４５≧Δｎ＊Ｄ１≧０．２０の範囲にあり、前記カプセル径分布Ｄ３／Ｄ２が２．５＊Ｄ１≧Ｄ３／Ｄ２の範囲にあることを特徴とする請求項１記載の調光体。
【請求項３】
前記液晶層の膜厚ｄ１が１０μｍ≦ｄ１≦２５μｍの範囲にあることを特徴とする請求項１又は２記載の調光体。
【請求項４】
前記透明導電膜間に電圧を印加しない時の波長８００ｎｍの平行光線の透過率Ｔｐが４．７％以下であることを特徴とする請求項１乃至３のいずれか１項に記載の調光体。
【請求項５】
前記透明導電膜間に電圧を印加した時のヘイズが１０％以下であることを特徴とする請求項１乃至４のいずれか１項に記載の調光体。
【請求項６】
請求項１乃至５のいずれか１項に記載の調光体を備えることを特徴とする合わせガラス。
【請求項７】
請求項１乃至５のいずれか１項に記載の調光体を製造する製造方法であって、液晶材料及びニュートン流体を攪拌する攪拌ステップと、前記攪拌された液晶材料及びニュートン流体を基板に塗布する塗布ステップとを備えることを特徴とする製造方法。
【請求項８】
前記ニュートン流体の粘度は１３０ｃｐ以下であることを特徴とする請求項７記載の製造方法。
【請求項９】
前記攪拌ステップにおける液晶材料及びニュートン流体を攪拌する攪拌部の温度が２０〜４０℃であることを特徴とする請求項７又は８記載の製造方法。
【発明の詳細な説明】
【技術分野】
【０００１】
本発明は、液晶物質を有する調光体及び該調光体を備える合わせガラスに関し、特に、視野制御可能な調光体及び該調光体を備える合わせガラスに関する。
【背景技術】
【０００２】
近年、電流駆動型のＥＣ素子に代わり、電圧駆動型の調光素子が合わせガラスに適用されている。例えば、電圧駆動型の調光素子として、曲線的な配列相のネマティック（ＮＣＡＰ：Nematic Curviliner Aligned Phase）液晶調光体が知られており、このネマティック液晶調光体は、液晶物質により構成され、耐久性に優れると共に、大面積化が容易である（例えば、特許文献１参照）。
【０００３】
通常、このような調光体は、複数の空孔に液晶が封入された調光機能を有する液晶層と、間に当該液晶層を挟持する一対のポリエチレンテレフタレートフィルム（ＰＥＴフィルム）から成り、透明導電膜が当該液晶層に接する各々のＰＥＴフィルムの対向面に配設され、この一対の透明導電膜を介して液晶層に電圧を印加する。そして、液晶層は多数の空孔を有する透明なポリマーフィルムからなり、当該空孔の各々は液晶が封入されることによって液晶カプセルを形成する。
【０００４】
この調光体では、電圧無印加時には液晶分子が液晶カプセルの壁の曲面に沿って整列し、液晶カプセルを透過する透過光の進行方向に沿って配列していないので、当該透過光の光路を曲折したり、液晶カプセルとポリマーフィルムの境界層において入射光を散乱したりして液晶層を乳白色にする。一方、この調光体では、電圧印加時には液晶分子は発生する電界方向に沿って整列し、このとき、ポリマーフィルムの屈折率ｎｐと液晶分子の常光線屈折率ｎｏが一致するような材料から液晶層が構成されていると、液晶カプセルとポリマーフィルムの境界層が光学的に存在しない状態となり、液晶層に入射した透過光をそのまま透過させることができ、これにより液晶層を透明にする。
【０００５】
以上のような原理から、当該調光体は、電圧無印加時には入射光の散乱により視野を遮断し、電圧印加時には入射光をそのままの状態で透過することにより視野を確保するという視野制御機能を有する。
【０００６】
当該調光体に含有される液晶カプセルの作製方法として、電極付き対向基板間に、光重合硬化性のモノマーと液晶とを含有する溶解物を配置し、溶解物の相を制御し、光照射を行い、光重合硬化して得られた樹脂がマトリックスを形成して相分離を固定することによって調光体を製造する方法（例えば、特許文献２参照）や、高分子前駆体と高分子化反応に不活性な液体との混合物を塗布し、高分子化反応を行った後、高分子化反応に不活性な液体のみを溶出させることにより、高分子微小粒子が連鎖状に連なった構造体で構成されている多孔性高分子薄膜を作製し、該多孔性高分子薄膜の空孔に液晶材料を充填させて調光体を製造する方法（例えば、特許文献３参照）等を用いて、その液晶カプセルを作製した調光体がある。
【０００７】
また、液晶の複屈折率、液晶比率、液晶カプセルの平均粒径、液晶カプセルの分散性等の各パラメータを調整することにより、電圧印加時の視野角、透過性、電圧無印加時の遮蔽性等の性能を制御した調光体もある（例えば、特許文献４参照）。
【特許文献１】特表昭５８−５０１６３１号公報
【特許文献２】特開平１１−１１９１９９号公報
【特許文献３】特開平０７−１９９１５８号公報
【特許文献４】特開２００４−３０２１９２号公報
【発明の開示】
【発明が解決しようとする課題】
【０００８】
しかしながら、光重合硬化性のモノマーと液晶とを含有する溶解物に光照射することにより製造した調光体では、液晶比率、相溶温度、光重合硬化条件等の制御すべきパラメータの数が多いため、液晶の粒径や粒径分布を所望の値に制御することが困難であり、調光素子として十分な機能を発揮することができないことがあった。
【０００９】
また、多孔性高分子薄膜の空孔に液晶材料を充填させて製造した調光体では、空孔の大きさ等が所望の値に制御された多孔性高分子薄膜を安定して形成することができず、調光素子として十分な機能を発揮することができないことがあった。また、製造工程が多孔性高分子薄膜（マトリックス）形成及び液晶注入の２工程から成り、複雑なものであった。
【００１０】
また、液晶の複屈折率、液晶比率、液晶カプセルの平均粒径、液晶カプセルの分散性等の各パラメータを調整することにより、電圧印加時の視野角、透過性、電圧無印加時の遮蔽性等の性能を改善した調光体においては、電圧印加時の低ヘイズ化は達成できるものの、液晶カプセルの表面積が十分大きくないために、同時に電圧無印加時の遮蔽性をも更に向上させた調光体を得ることは困難であった。ここで、遮光性を向上させるために、単に小さな粒径を有する液晶カプセルの割合を増加させ、液晶カプセルの表面積を大きくすると、粒径が小さすぎて、長波長側の可視光が液晶カプセルを回折並びに透過することによって、逆に遮蔽性が低下してしまう。
【００１１】
本発明の目的は、上記のような課題を解決し、電圧印加時の低ヘイズ化性能を維持しつつ、電圧無印加時の遮蔽性を向上した調光体及び合わせガラスを提供することにある。
【課題を解決するための手段】
【００１２】
上記目的を達成するために、請求項１記載の調光体は、複数の空孔を有し且つ当該空孔の各々に液晶材料が封入された液晶層と、間に前記液晶層を挟持する少なくとも一方が透明の一対の基板と、該基板の各々における液晶層に接する対向面に配設された透明導電膜とを備える調光体において、前記液晶材料の複屈折率Δｎが０．０８≦Δｎ≦０．１４の範囲にあり、前記空孔と同体積の真球体における積算分布において、体積小側からの積算割合が５０％である換算直径としてのカプセル径Ｄ１が１．５μｍ≦Ｄ１≦４．５μｍの範囲にあり、前記空孔と同体積の真球体における積算分布において、体積小側からの積算割合が９０％以下である領域における最大直径Ｄ３と体積小側からの積算割合が１０％以下である領域における最大直径Ｄ２との比としてのカプセル径分布Ｄ３／Ｄ２がＤ３／Ｄ２≦９．０の範囲にあり、前記液晶層に含まれる液晶材料の固形分重量換算による液晶比率Ｖ１が０．４≦Ｖ１≦０．９の範囲にあることを特徴とする。
【００１３】
請求項２記載の調光体は、請求項１記載の調光体において、前記カプセル径Ｄ１及び前記複屈折率Δｎとの積Δｎ＊Ｄ１が０．４５≧Δｎ＊Ｄ１≧０．２０の範囲にあり、前記カプセル径分布Ｄ３／Ｄ２が２．５＊Ｄ１≧Ｄ３／Ｄ２の範囲にあることを特徴とする。
【００１４】
請求項３記載の調光体は、請求項１又は２記載の調光体において、前記液晶層の膜厚ｄ１が１０μｍ≦ｄ１≦２５μｍの範囲にあることを特徴とする。
【００１５】
請求項４記載の調光体は、請求項１乃至３のいずれか１項に記載の調光体において、前記透明導電膜間に電圧を印加しない時の波長８００ｎｍの平行光線の透過率Ｔｐが４．７％以下であることを特徴とする。
【００１６】
請求項５記載の調光体は、請求項１乃至４のいずれか１項に記載の調光体において、  前記透明導電膜間に電圧を印加した時のヘイズが１０％以下であることを特徴とする。
【００１７】
上記目的を達成するために、請求項６記載の合わせガラスは、請求項１乃至５のいずれか１項に記載の調光体を備えることを特徴とする。
【００１８】
上記目的を達成するために、請求項７記載の製造方法は、請求項１乃至５のいずれか１項に記載の調光体を製造する製造方法であって、液晶材料及びニュートン流体を攪拌する攪拌ステップと、前記攪拌された液晶材料及びニュートン流体を基板に塗布する塗布ステップとを備えることを特徴とする。
【００１９】
請求項８記載の製造方法は、請求項７記載の製造方法において、前記ニュートン流体の粘度は１３０ｃｐ以下であることを特徴とする。
【００２０】
請求項９記載の製造方法は、請求項７又は８記載の製造方法において、前記攪拌ステップにおける液晶材料及びニュートン流体を攪拌する攪拌部の温度が２０〜４０℃であることを特徴とする。
【発明の効果】
【００２１】
本発明によれば、液晶材料の複屈折率Δｎが０．０８≦Δｎ≦０．１４の範囲にあり、空孔と同体積の真球体における積算分布において、体積小側からの積算割合が５０％である換算直径としてのカプセル径Ｄ１が１．５μｍ≦Ｄ１≦４．５μｍの範囲にあり、空孔と同体積の真球体における積算分布において、体積小側からの積算割合が９０％以下である領域における最大直径Ｄ３と体積小側からの積算割合が１０％以下である領域における最大直径Ｄ２との比としてのカプセル径分布Ｄ３／Ｄ２がＤ３／Ｄ２≦９．０の範囲にあり、液晶層に含まれる液晶材料の固形分重量換算による液晶比率Ｖ１が０．４≦Ｖ１≦０．９の範囲にあるので、液晶カプセル粒径の均一性を高めて、所望の大きさのカプセル径を有する液晶カプセルの割合を増加させることにより、液晶カプセルの表面積を大きくし、可視光を効果的に散乱させることができ、もって電圧印加時の低ヘイズ化性能を維持しつつ、電圧無印加時の遮蔽性を向上することができる。
【発明を実施するための最良の形態】
【００２２】
以下、本発明の実施の形態に係る調光体について図面を参照しながら説明する。
【００２３】
図１は、本発明の実施の形態に係る調光体の断面図である。
【００２４】
図１において、調光体１は、複数の空孔を有するラテックスから得られる透明なポリマーフィルム２、及び上記空孔の各々にネマティック液晶の棒状分子３が封入されることによって形成された液晶カプセル４から成る液晶層５と、間に液晶層５を挟持する一対のＰＥＴフィルム６ａ，ｂと、該一対のＰＥＴフィルム６ａ，ｂの各々における液晶層５に接する対向面に配設された透明導電膜７ａ，ｂとを備え、調光体１において一対の透明導電膜７ａ，ｂを介して液晶層５に電圧を印加する。
【００２５】
この調光体１では、液晶層５への電圧無印加時にはネマティック液晶の棒状分子３が液晶カプセル４の壁の曲面に沿って整列し、液晶カプセル４を透過する透過光の進行方向に沿って配列しないので、透過光の光路を曲折したり、液晶カプセル４及びポリマーフィルム２の境界層において入射光を散乱して液晶層５を乳白色にする。一方、この調光体１では、液晶層５への電圧印加時、ネマティック液晶の棒状分子３が発生する電界方向に沿って整列し、このとき、ポリマーフィルム２の屈折率ｎｐとネマティック液晶の棒状分子３の常光線屈折率ｎｏが一致するような材料から液晶層５が構成されていると、液晶カプセル４とポリマーフィルム２の境界層が光学的に存在しない状態となり、液晶層５に入射した透過光をそのまま透過させることができ、これによって液晶層５を透明にする。
【００２６】
以上のような原理から、当該調光体１は、電圧無印加時には入射光の散乱により視野を遮断し、電圧印加時には入射光をそのままの状態で透過することにより視野を確保するという視野制御機能を有する。
【００２７】
次に、調光体１の製造方法について説明する。
【００２８】
調光体１は、液晶材料と水に溶解させた水溶性高分子（水性相）若しくは樹脂エマルション（ラテックス）とを混合して攪拌することにより得られた塗布液を透明導電膜７ａが形成されたＰＥＴフィルム６ａ上に塗布し、透明導電膜７ｂが形成されたＰＥＴフィルム６ｂを貼り合わせるエマルション法によって作製される。
【００２９】
詳しくは、まず、ＰＥＴフィルム６ａ，ｂの各々において、その片面上にＩＴＯ膜からなる透明導電膜７ａ，ｂを形成する。
【００３０】
次いで、ポリマーフィルム用ラテックスと液晶材料を含むエマルジョンを作製する。液晶材料と水性相とを混合してエマルジョンを作製し、該作製されたエマルジョンをラテックスに添加するか、又は、液晶材料をラテックスに直接添加し、必要によって水性相を加え、ミキサーで混合してエマルジョンを作製する。
【００３１】
ミキサーとしては、ブレンダー、コロイドミル、ホモジナイザー等が使用できる。このミキサーの運転条件を制御して、液晶カプセル４のカプセル径Ｄ１及びカプセル径分布Ｄ３／Ｄ２を所望の値に制御することができる。
【００３２】
さらに、作製されたエマルジョン中のラテックスを架橋するため架橋剤を添加する。当該架橋剤の添加量は、ラテックスの固形分量に対応して、この固形分量相当のラテックスの全てを架橋可能な量に設定される。
【００３３】
そして、得られたエマルジョンをナイフブレード等の手段によって、透明導電膜７ａ上にフィルム状に塗布して乾燥させ、ラテックスの架橋を進行させて、液晶層５を形成する。
【００３４】
次いで、形成された液晶層５に透明導電膜７ｂが接するようにＰＥＴフィルム６ｂを貼り合わせる。
【００３５】
また、液晶を用いた調光体１において、液晶の複屈折率Δｎが小さいと電圧印加時のヘイズが小さくなるという性質があるので、ネマティック液晶の棒状分子３の複屈折率Δｎは小さく設定される。具体的には、複屈折率Δｎが０．１４より大きいと十分に低いヘイズが得られない一方、複屈折率Δｎが０．０８より小さいと電圧無印加時の遮蔽性が不足するため、ネマティック液晶の棒状分子３の複屈折率Δｎは０．０８≦Δｎ≦０．１４に設定される。
【００３６】
さらに、液晶カプセル４のカプセル径Ｄ１については、カプセル径Ｄ１＜１．５であると、液晶カプセル４の粒径の小径化に伴って、表面積が増大し、透過光の散乱量が増加して可視域での平均透過率は低くなるものの、長波長側の光が液晶カプセル４を回折並びに透過することにより、電圧無印加時の遮蔽性が低下する。ここで、遮蔽性を向上するためには、電圧無印加時の長波長側の光、特に８００ｎｍ付近の波長域の光を遮断する必要がある。具体的には、電圧無印加時の測定波長８００ｎｍにおける平行光線透過率（Ｔｐ）が４．７％≧Ｔｐの範囲に設定されることが望ましい。一方、カプセル径Ｄ１＞４．５であると、液晶カプセル４の粒径の大径化に伴って液晶カプセル４の表面積が減少し散乱量が低下して、電圧無印加時の遮蔽性が低下する。従って、調光体１では、カプセル径Ｄ１が１．５≦Ｄ１≦４．５の範囲内に設定され、複屈折率Δｎとカプセル径Ｄ１との積Δｎ＊Ｄ１が０．４５≧Δｎ＊Ｄ１≧０．２０の範囲に設定されるのが好ましい。
【００３７】
ここで、Δｎが一定であるとすると、０．２０＞Ｄ１＊Δｎの範囲ではカプセル径Ｄ１が小さすぎ、Ｄ１＊Δｎ＞０．４５の範囲ではカプセル径Ｄ１が大きすぎて、共に好ましくない。
【００３８】
一般に、遮蔽性を向上するには、液晶層５の膜厚（ｄ１）を厚くするのが効果的であるが、単純に液晶層５の膜厚（ｄ１）を厚くするだけでは、電圧印加時のヘイズが高くなり、調光体１に必要とされる性能を達成できない。一方、液晶層５の膜厚（ｄ１）が薄すぎると、電圧印加時の低ヘイズ化は達成できるものの、電圧無印加時の遮蔽性を十分確保することができない。従って、電圧無印加時の遮蔽性と電圧印加時のヘイズを両立するためには、液晶層５の膜厚（ｄ１）が１０≦ｄ１≦２５μｍの範囲にあることが好ましい。
【００３９】
また、液晶層５において、大きな粒径を有する液晶カプセル４の割合が増加すると、液晶カプセル４の表面積が減少して、透過光の可視域における散乱が減少し、電圧無印加時の遮蔽性が低下する。ここで液晶カプセル４の表面積を大きくするために、小さな粒径を有する液晶カプセル４の割合を増加させることが考えられるが、粒径が小さすぎると、長波長側の光が液晶カプセル４を回折並びに透過しやすくなり、電圧無印加時の遮蔽性が低下してしまう。さらに、大きすぎる粒径や小さすぎる粒径を有する液晶カプセル４の比率が増加すると、電圧印加時のヘイズが高くなり、必要とされる調光体１の性能は得られない。
【００４０】
従って、調光体１では、液晶カプセル４の粒径の均一性を向上することによって、液晶カプセル４の表面積を増大して、光を効果的に散乱するようにし、さらに、所望の大きさの粒径を有する液晶カプセル４の割合を増加して、可視光を効果的に散乱するようにする。具体的には、カプセル径分布Ｄ３／Ｄ２がＤ３／Ｄ２≦９．０の範囲内となるように設定されると共に、カプセル径Ｄ１とカプセル径分布Ｄ３／Ｄ２が２．５＊Ｄ１≧Ｄ３／Ｄ２の関係、より好ましくは、２．３＊Ｄ１≧Ｄ３／Ｄ２の関係を満たすように設定する。
【００４１】
また、液晶カプセル４の粒径の均一性を高めるためには、水性相又はラテックスがニュートン流体に近いこと、具体的には水性相として、例えば、カルボキシメチルセルロース（ＣＭＣ）、ヒドロキシエチルセルロース（ＨＭＣ）、及びメチルセルロース（ＭＣ）等のセルロース誘導体や、ポリビニルアルコール（ＰＶＡ）、ポリアクリル酸系ポリマー、ポリアクリルアミド（ＰＡＭ）、ポリエチレンオキシド（ＰＥＯ）、及びポリビニルピロリドン（ＰＶＰ）等の合成系の水溶性高分子や、それらの混合物を用い、また、ラテックスとして、例えば、ウレタン樹脂エマルション、アクリル樹脂エマルション、及びエポキシ樹脂エマルション等の合成樹脂エマルションや、各々の共重合体から成る樹脂エマルションを用いることが好ましい。
【００４２】
ここで、ニュートン流体とは、せん断応力が流速勾配に比例する流体のことであり、加えた力（ズリ応力）と変位速度（ズリ速度）との間に比例関係が成立する。すなわち、水性相又はラテックスがニュートン流体に近く、溶液内に一定のズリ応力がかかる場合には、容器内の粘度差は小さく均一性の高い液晶カプセルが得られる。
【００４３】
しかし、水性相又はラテックスの固形分濃度が増加すると粒子間の相互作用（水素結合）により、上記比例関係が崩れることになる。
【００４４】
その結果、容器内の回転ムラによるズリ応力の分布が発生する。すなわち液晶カプセル４と水性相との界面、又は液晶カプセル４とラテックスとの界面に生じるズリ応力の分布が発生し、粒径が均一な液晶カプセル４を作製することができない。すなわち液晶カプセル４の粒径の均一性を高めるためには、水性相又はラテックスの粘度を調整する必要がある。
【００４５】
図２は、水性相としてのＮｅｏｒｅｚ  Ｒ−９６７（ゼネカ社製）の粘度と温度との関係を示すグラフである。
【００４６】
図２において、◇は固形分が３５％であって攪拌速度２０ｒｐｍで攪拌したＮｅｏｒｅｚ  Ｒ−９６７を示し、□は固形分が３５％であって攪拌速度５０ｒｐｍで攪拌したＮｅｏｒｅｚ  Ｒ−９６７を示し、△は固形分が４０％であって攪拌速度２０ｒｐｍで攪拌したＮｅｏｒｅｚ  Ｒ−９６７を示し、■は固形分が４０％であって攪拌速度５０ｒｐｍで攪拌したＮｅｏｒｅｚ  Ｒ−９６７を示す。
【００４７】
Ｎｅｏｒｅｚ  Ｒ−９６７（ゼネカ社製）の粘度を調整する方法としては、水添加又は攪拌時の温度制御がある。具体的には水性相又はラテックスの粘度を１３０ｃｐ以下に調整することが好ましい。また、攪拌時の温度を２０℃乃至４０℃の範囲に制御することが好ましい。
【００４８】
即ち、水性相として、固形分が４０％であって攪拌速度５０ｒｐｍで攪拌すると共に３０℃〜４０℃に調整したＮｅｏｒｅｚ  Ｒ−９６７（ゼネカ社製）や、固形分が３５％であって攪拌速度５０ｒｐｍで攪拌すると共に２０℃〜４０℃に調整したＮｅｏｒｅｚ  Ｒ−９６７（ゼネカ社製）を用いることにより、粘度を１３０ｃｐ以下にすることができ、もって液晶カプセル４の粒径の均一性を高めることができる。
【００４９】
また、液晶層５を形成するエマルジョン中に含まれる固形分重量換算による液晶比率（液晶材料の重量／エマルジョンの固形分の重量）Ｖ１は、０．４≦Ｖ１≦０．９の範囲内となるように設定されるが、電圧印加時の透明性と電圧無印加時の遮蔽性をより安定して達成するためには、液晶比率Ｖ１をより狭い範囲で管理することが有利であり、０．５≦Ｖ１≦０．８の範囲にあることがより好ましい。Ｖ１＜０．４の範囲の液晶比率では、液晶カプセル４の量が不足するため、液晶カプセル４とポリマーフィルム２との界面における散乱が不十分であって、電圧無印加時の遮蔽性が不十分である。また、Ｖ１＞０．９の範囲の液晶比率では、ラテックスの比率が低いため、液晶カプセル４の形状を保持することが困難となる。
【００５０】
以上より、本実施の形態に係る調光体１では、ネマティック液晶の棒状分子３の複屈折率Δｎが０．０８≦Δｎ≦０．１４に設定され、カプセル径Ｄ１が１．５≦Ｄ１≦４．５の範囲内となるように設定され、カプセル径分布Ｄ３／Ｄ２がＤ３／Ｄ２≦９．０の範囲内となるように設定され、且つ液晶比率（Ｖ１）が固形分に換算して０．４≦Ｖ１≦０．９の範囲内となるように設定されるので、液晶カプセル４の粒径の均一性を向上することによって、液晶カプセル４の表面積を増大し、所望の大きさの粒径を有する液晶カプセル４の割合を増加し、可視光を効果的に散乱するようにして、電圧無印加時の遮蔽性と電圧印加時の透明性のバランスをよくすることができ、もって測定波長８００ｎｍにおける平行光線透過率（Ｔｐ）を４．７％≧Ｔｐの範囲に設定すると共に、交流１００Ｖ、周波数５０Ｈｚのサイン波である電圧を印加したときのヘイズをヘイズ≦１０．０％の範囲に設定することができる。
【００５１】
また、透明性を確保するためには、４０Ｖ〜１４０Ｖの範囲内の交流で作動することが好ましい。なお、６０Ｖ〜１２０Ｖの範囲内の交流であるとより好ましい。
【００５２】
４０Ｖより小さいと液晶の配向が不十分で十分な透明性が得られない一方で、１４０Ｖより大きいと液晶の配向は十分であり透明性は確保できるものの、フィルム内に流れる電流が増加し、液晶及びマトリックスの劣化が生じ性能の長期安定性が損なわれる可能性がある。
【００５３】
本実施の形態に係る調光体１における液晶は、ネマティック液晶の棒状分子３に限定されるものではなく、コレステリック液晶及びスメクティック液晶を用いてもよい。
【００５４】
本実施の形態に係る調光体１におけるポリマーフィルム２は、その屈折率ｎとネマティック液晶等の液晶材料の常光線屈折率ｎｏとが近似する材料であって、液晶材料を複数のカプセル状に保持できるものであればよく、無機及び有機の種類を問わずに用いることができるが、特に、ＰＥＴフィルム６上に形成された透明導電膜７との接着性、及び光学的均一性を有するラテックスが好ましく、これにより物理的耐久性に優れた調光体１を提供することができる。
【００５５】
また、本実施の形態に係る調光体１における透明導電膜７が形成されたＰＥＴフィルム６の代わりに、インジウム鉱酸化物（ＩＴＯ）膜や錫酸化物（ＳｎＯ２）膜が表面に形成されたガラス板やプラスチックフィルム等を用いてもよい。
【実施例】
【００５６】
次に、本発明に係る実施例を具体的に説明する。
【００５７】
（実施例１）
液晶ＪＭ１０００ＸＸ（チッソ社製、複屈折率Δｎ＝０．０９６）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００５８】
そして、塗布されたエマルジョンの乾燥後、該エマルジョンをもう一枚のＩＴＯ膜付きＰＥＴフィルムと貼合わせ、調光体を得た。当該調光体の厚みは２３．３μｍであった。
【００５９】
また、上記調光体における液晶カプセルをレーザー回折式粒度分布測定器ＳＡＬＤ−１１００（島津製作所製）を用いて評価した結果、カプセル径Ｄ１は３．８μｍであり、カプセル径分布Ｄ３／Ｄ２は６．５であった。ここで、カプセル径分布Ｄ３／Ｄ２とカプセル径Ｄ１との比Ｄ３／（Ｄ１＊Ｄ２）は１．７であり、カプセル径Ｄ１と複屈折率Δｎとの積Ｄ１＊Δｎは０．３６であった。
【００６０】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝４．２％、ヘイズ＝７．６％であり、電圧印加時の低ヘイズ化性能を維持しつつ、電圧無印加時の高遮蔽性を実現できることが分かった。
【００６１】
（実施例２）
液晶ＪＭ１００４ＸＸ（チッソ社製、複屈折率Δｎ＝０．１３２）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．６８のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６６であった。
【００６２】
そして、塗布されたエマルジョンの乾燥後、該エマルジョンをもう一枚のＩＴＯ膜付きＰＥＴフィルムと貼合わせ、調光体を得た。当該調光体の厚みは２０．０μｍであった。
【００６３】
また、上記調光体における液晶カプセルをレーザー回折式粒度分布測定器ＳＡＬＤ−１１００（島津製作所製）を用いて評価した結果、カプセル径Ｄ１は２．８μｍであり、カプセル径分布Ｄ３／Ｄ２は４．８であった。ここで、カプセル径分布Ｄ３／Ｄ２とカプセル径Ｄ１との比Ｄ３／（Ｄ１＊Ｄ２）は１．７であり、カプセル径Ｄ１と複屈折率Δｎとの積Ｄ１＊Δｎは０．３７であった。
【００６４】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝１．８％、ヘイズ＝８．８％であり、電圧印加時の低ヘイズ化性能を維持しつつ、電圧無印加時の高遮蔽性を実現できることが分かった。
【００６５】
（実施例３）
液晶ＪＭ１００４ＸＸ（チッソ社製、複屈折率Δｎ＝０．１３２）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．７２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．７０であった。
【００６６】
そして、塗布されたエマルジョンの乾燥後、該エマルジョンをもう一枚のＩＴＯ膜付きＰＥＴフィルムと貼合わせ、調光体を得た。当該調光体の厚みは１３．７μｍであった。
【００６７】
また、上記調光体における液晶カプセルをレーザー回折式粒度分布測定器ＳＡＬＤ−１１００（島津製作所製）を用いて評価した結果、カプセル径Ｄ１は２．７μｍであり、カプセル径分布Ｄ３／Ｄ２は４．９であった。ここで、カプセル径分布Ｄ３／Ｄ２とカプセル径Ｄ１との比Ｄ３／（Ｄ１＊Ｄ２）は１．８であり、カプセル径Ｄ１と複屈折率Δｎとの積Ｄ１＊Δｎは０．３６であった。
【００６８】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝３．８％、ヘイズ＝５．１％であり、電圧印加時の低ヘイズ化性能を維持しつつ、電圧無印加時の高遮蔽性を実現できることが分かった。
【００６９】
（実施例４）
液晶ＪＭ１０００ＸＸ（チッソ社製、複屈折率Δｎ＝０．０９６）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００７０】
そして、塗布されたエマルジョンの乾燥後、該エマルジョンをもう一枚のＩＴＯ膜付きＰＥＴフィルムと貼合わせ、調光体を得た。当該調光体の厚みは２１．０μｍであった。
【００７１】
また、上記調光体における液晶カプセルをレーザー回折式粒度分布測定器ＳＡＬＤ−１１００（島津製作所製）を用いて評価した結果、カプセル径Ｄ１は４．０μｍであり、カプセル径分布Ｄ３／Ｄ２は７．５であった。ここで、カプセル径分布Ｄ３／Ｄ２とカプセル径Ｄ１との比Ｄ３／（Ｄ１＊Ｄ２）は１．９であり、カプセル径Ｄ１と複屈折率Δｎとの積Ｄ１＊Δｎは０．３９であった。
【００７２】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝２．５％、ヘイズ＝９．４％であり、電圧印加時の低ヘイズ化性能を維持しつつ、電圧無印加時の高遮蔽性を実現できることが分かった。
【００７３】
（実施例５）
液晶ＪＭ１０００ＸＸ（チッソ社製、複屈折率Δｎ＝０．０９６）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．７２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．７０であった。
【００７４】
そして、塗布されたエマルジョンの乾燥後、該エマルジョンをもう一枚のＩＴＯ膜付きＰＥＴフィルムと貼合わせ、調光体を得た。当該調光体の厚みは２０．６μｍであった。
【００７５】
また、上記調光体における液晶カプセルをレーザー回折式粒度分布測定器ＳＡＬＤ−１１００（島津製作所製）を用いて評価した結果、カプセル径Ｄ１は３．７μｍであり、カプセル径分布Ｄ３／Ｄ２は６．５であった。ここで、カプセル径分布Ｄ３／Ｄ２とカプセル径Ｄ１との比Ｄ３／（Ｄ１＊Ｄ２）は１．８であり、カプセル径Ｄ１と複屈折率Δｎとの積Ｄ１＊Δｎは０．３５であった。
【００７６】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝４．７％、ヘイズ＝５．４％であり、電圧印加時の低ヘイズ化性能を維持しつつ、電圧無印加時の高遮蔽性を実現できることが分かった。
【００７７】
（実施例６）
液晶ＪＭ１０００ＸＸ（チッソ社製、複屈折率Δｎ＝０．０９６）にラテックス粒子３５重量％を含むＮｅｏｒｅｚ  Ｒ−９６７（ゼネカ社製）を添加した後、攪拌部を４０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００７８】
そして、塗布されたエマルジョンの乾燥後、該エマルジョンをもう一枚のＩＴＯ膜付きＰＥＴフィルムと貼合わせ、調光体を得た。当該調光体の厚みは２３．４μｍであった。
【００７９】
また、上記調光体における液晶カプセルをレーザー回折式粒度分布測定器ＳＡＬＤ−１１００（島津製作所製）を用いて評価した結果、カプセル径Ｄ１は４．１μｍであり、カプセル径分布Ｄ３／Ｄ２は７．８であった。ここで、カプセル径分布Ｄ３／Ｄ２とカプセル径Ｄ１との比Ｄ３／（Ｄ１＊Ｄ２）は１．９であり、カプセル径Ｄ１と複屈折率Δｎとの積Ｄ１＊Δｎは０．４０であった。
【００８０】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝４．５％、ヘイズ＝７．８％であり、電圧印加時の低ヘイズ化性能を維持しつつ、電圧無印加時の高遮蔽性を実現できることが分かった。
【００８１】
（比較例１）
液晶ＪＭ１０００ＸＸ（チッソ社製、複屈折率Δｎ＝０．０９６）にラテックス粒子４０重量％を含むＮｅｏｒｅｚ  Ｒ−９６７（ゼネカ社製）を添加した後、攪拌部を１０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００８２】
そして、塗布されたエマルジョンの乾燥後、該エマルジョンをもう一枚のＩＴＯ膜付きＰＥＴフィルムと貼合わせ、調光体を得た。当該調光体の厚みは２２．０μｍであった。
【００８３】
また、上記調光体における液晶カプセルをレーザー回折式粒度分布測定器ＳＡＬＤ−１１００（島津製作所製）を用いて評価した結果、カプセル径Ｄ１は５．０μｍであり、カプセル径分布Ｄ３／Ｄ２は１１．０であった。ここで、カプセル径分布Ｄ３／Ｄ２とカプセル径Ｄ１との比Ｄ３／（Ｄ１＊Ｄ２）は２．２であり、カプセル径Ｄ１と複屈折率Δｎとの積Ｄ１＊Δｎは０．４８であった。
【００８４】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝６．６％、ヘイズ＝８．１％であり、電圧印加時の低ヘイズ化性能を維持することができるものの、電圧無印加時の高遮蔽性を実現することができないことが分かった。
【００８５】
（比較例２）
液晶ＪＭ１００４ＸＸ（チッソ社製、複屈折率Δｎ＝０．１３２）にラテックス粒子４０重量％を含むＮｅｏｒｅｚ  Ｒ−９６７（ゼネカ社製）を添加した後、攪拌部を１０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００８６】
そして、塗布されたエマルジョンの乾燥後、該エマルジョンをもう一枚のＩＴＯ膜付きＰＥＴフィルムと貼合わせ、調光体を得た。当該調光体の厚みは２３．３μｍであった。
【００８７】
また、上記調光体における液晶カプセルをレーザー回折式粒度分布測定器ＳＡＬＤ−１１００（島津製作所製）を用いて評価した結果、カプセル径Ｄ１は５．６μｍであり、カプセル径分布Ｄ３／Ｄ２は９．０であった。ここで、カプセル径分布Ｄ３／Ｄ２とカプセル径Ｄ１との比Ｄ３／（Ｄ１＊Ｄ２）は１．６であり、カプセル径Ｄ１と複屈折率Δｎとの積Ｄ１＊Δｎは０．７４であった。
【００８８】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝２．９％、ヘイズ＝１０．１％であり、電圧無印加時の高遮蔽性を実現することができるものの、電圧印加時の低ヘイズ化性能を維持することができないことが分かった。
【００８９】
（比較例３）
液晶ＪＭ１０００ＸＸ（チッソ社製、複屈折率Δｎ＝０．０９６）にラテックス粒子４０重量％を含むＮｅｏｒｅｚ  Ｒ−９６７（ゼネカ社製）を添加した後、攪拌部を１０℃に保持しつつ、エクセルオートホモジナイザー（日本精機製）を用いて撹拌し、液晶比率が０．６２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．６０であった。
【００９０】
そして、塗布されたエマルジョンの乾燥後、該エマルジョンをもう一枚のＩＴＯ膜付きＰＥＴフィルムと貼合わせ、調光体を得た。当該調光体の厚みは２８．５μｍであった。
【００９１】
また、上記調光体における液晶カプセルをレーザー回折式粒度分布測定器ＳＡＬＤ−１１００（島津製作所製）を用いて評価した結果、カプセル径Ｄ１は１１．４μｍであり、カプセル径分布Ｄ３／Ｄ２は９．２であった。ここで、カプセル径分布Ｄ３／Ｄ２とカプセル径Ｄ１との比Ｄ３／（Ｄ１＊Ｄ２）は０．８であり、カプセル径Ｄ１と複屈折率Δｎとの積Ｄ１＊Δｎは１．０９であった。
【００９２】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝９．３％、ヘイズ＝６．６％であり、電圧印加時の低ヘイズ化性能を維持することができるものの、電圧無印加時の高遮蔽性を実現することができないことが分かった。
【００９３】
（比較例４）
液晶ＪＭ１００４ＸＸ（チッソ社製、複屈折率Δｎ＝０．１３２）にラテックス粒子４０重量％を含むＮｅｏｒｅｚ  Ｒ−９６７（ゼネカ社製）を添加した後、攪拌部を１０℃に保持しつつ、エクセルオートホモジナイザー（日本精機製）を用いて撹拌し、液晶比率が０．７２のエマルジョンを得た。次いで、該エマルジョンをゆっくり攪拌しながら架橋剤ＣＸ−１００（ゼネカ社製）をエマルジョンに対して３重量％の割合で添加した。そして、架橋剤が添加されたエマルジョンをドクターブレードを用いて、ＩＴＯ膜付きＰＥＴフィルム上に塗布し、乾燥した。なお、架橋剤が添加された（最終的に得られた）エマルジョンの液晶比率は０．７０であった。
【００９４】
そして、塗布されたエマルジョンの乾燥後、該エマルジョンをもう一枚のＩＴＯ膜付きＰＥＴフィルムと貼合わせ、調光体を得た。当該調光体の厚みは２５．９μｍであった。
【００９５】
また、上記調光体における液晶カプセルをレーザー回折式粒度分布測定器ＳＡＬＤ−１１００（島津製作所製）を用いて評価した結果、カプセル径Ｄ１は５．２μｍであり、カプセル径分布Ｄ３／Ｄ２は９．２であった。ここで、カプセル径分布Ｄ３／Ｄ２とカプセル径Ｄ１との比Ｄ３／（Ｄ１＊Ｄ２）は１．８であり、カプセル径Ｄ１と複屈折率Δｎとの積Ｄ１＊Δｎは０．６８であった。
【００９６】
このようにして得られた調光体の測定波長８００ｎｍにおける平行光線透過率（Ｔｐ）を瞬間マルチ測光システムＭＣＰＤ−１０００（大塚電子株式会社製）を用いて測定し、サイン波／１００Ｖ／５０Ｈｚである低電圧を印加したヘイズをヘーズメータによって測定した結果、測定結果は、Ｔｐ＝１．７％、ヘイズ＝１３．９％であり、電圧無印加時の高遮蔽性を実現することができるものの、電圧印加時の低ヘイズ化性能を維持することができないことが分かった。
【００９７】
実施例１〜６及び比較例１〜４の結果について、表１に示す。
【００９８】
【表１】
2007033533.tif 000003
【００９９】
表１より、ネマティック液晶の棒状分子３の複屈折率Δｎが０．０８≦Δｎ≦０．１４に設定され、カプセル径Ｄ１が１．５μｍ≦Ｄ１≦４．５μｍの範囲内、カプセル径分布Ｄ３／Ｄ２がＤ３／Ｄ２≦９．０の範囲内となるように設定され、且つ液晶比率（Ｖ１）が固形分に換算して０．４≦Ｖ１≦０．９の範囲内となるように設定されると、電圧無印加時の測定波長８００ｎｍにおける平行光線透過率（Ｔｐ）を４．７％≧Ｔｐの範囲に設定すると共に、電圧印加時のヘイズをヘイズ≦１０．０％の範囲に設定することができることが分かった。
【図面の簡単な説明】
【０１００】
【図１】本発明の実施の形態に係る調光体の断面図である。
【図２】水性相としてのＮｅｏｒｅｚ  Ｒ−９６７（ゼネカ社製）の粘度と温度との関係を示すグラフである。
【符号の説明】
【０１０１】
１  調光体
２  ポリマーフィルム
３  ネマティック液晶
４  液晶カプセル
５  液晶層
６  ＰＥＴフィルム
７  透明導電膜
【図１】
2007033533.tif 000004
【図２】
2007033533.tif 000005